(57)【要約】  オン抵抗の増大を抑制することができる炭化珪素半導体装置を提供することを目的とする。  炭化珪素からなる第一導電型のドリフト層２と、ドリフト層２上に形成された第二導電型のウェル領域５と、ウェル領域５上に形成された第一導電型のソース領域３と、ソース領域３の表面からウェル領域５を貫通するトレンチ７の内壁に形成されドリフト層２に少なくとも側面の一部が接して形成されたゲート絶縁膜９と、ゲート絶縁膜９を介してトレンチ７内に形成されたゲート電極１０と、ドリフト層２に形成された第二導電型の保護層８と、保護層８の側面に接してドリフト層２に形成され第一導電型の不純物濃度がドリフト層２よりも高い第一導電型の空乏化抑制層６とを備えた炭化珪素半導体装置とする。
2015104949.tif 000002
【特許請求の範囲】
【請求項１】
炭化珪素からなる第一導電型のドリフト層と、
前記ドリフト層上に形成された第二導電型のウェル領域と、
前記ウェル領域上に形成された第一導電型のソース領域と、
前記ソース領域の表面から前記ウェル領域を貫通するトレンチの内壁に形成され、前記ドリフト層に少なくとも側面の一部が接して形成されたゲート絶縁膜と、
前記ゲート絶縁膜を介して、前記トレンチ内に形成されたゲート電極と、
前記ドリフト層に形成された第二導電型の保護層と、
前記保護層の側面に接して前記ドリフト層に形成され、第一導電型の不純物濃度が前記ドリフト層よりも高い第一導電型の空乏化抑制層と、
を備えた炭化珪素半導体装置。
【請求項２】
前記保護層は、前記トレンチ下部における前記ドリフト層に形成された、
ことを特徴とする請求項１記載の炭化珪素半導体装置。
【請求項３】
前記空乏化抑制層は、前記トレンチ下部における前記ドリフト層に形成された、
ことを特徴とする請求項１または２記載の炭化珪素半導体装置。
【請求項４】
前記保護層の第二導電型の不純物濃度は５．０ｘ１０１７ｃｍ−３以上であり、かつ、５．０ｘ１０１８ｃｍ−３以下であり、
前記空乏化抑制層の第一導電型の不純物濃度は１．０ｘ１０１７ｃｍ−３以上であり、かつ、５．０ｘ１０１７ｃｍ−３以下である、
ことを特徴とする請求項１ないし３のいずれか１項に記載の炭化珪素半導体装置。
【請求項５】
前記保護層は前記ドリフト層において複数形成され、
前記空乏化抑制層は複数の前記保護層ごとに前記保護層の側面に形成され、
隣接する前記保護層の側面に形成された前記空乏化抑制層は前記ドリフト層を挟み離間している、
ことを特徴とする請求項１ないし４のいずれか１項に記載の炭化珪素半導体装置。
【請求項６】
前記空乏化抑制層の底面は、前記保護層の底面よりも浅い、
ことを特徴とする請求項１ないし５のいずれか１項に記載の炭化珪素半導体装置。
【請求項７】
前記保護層は前記ゲート絶縁膜の底面に接して形成されている、
ことを特徴とする請求項１ないし６のいずれか１項に記載の炭化珪素半導体装置。
【請求項８】
前記空乏化抑制層は前記ゲート絶縁膜の底面に接して形成され、
前記保護層と前記トレンチの底面とが接している幅は、前記空乏化抑制層と前記トレンチの底面とが接している幅よりも大きい、
ことを特徴とする請求項７に記載の炭化珪素半導体装置。
【請求項９】
前記空乏化抑制層と前記ゲート絶縁膜の底面との間には、前記ドリフト層が介在する、
ことを特徴とする請求項１ないし８のいずれか１項に記載の炭化珪素半導体装置。
【請求項１０】
前記空乏化抑制層の第一導電型の不純物濃度は、浅くなるに連れて前記空乏化抑制層の底面から表面に向かって低くなる、
ことを特徴とする請求項１ないし９のいずれか１項に記載の炭化珪素半導体装置。
【請求項１１】
前記保護層の第一導電型の不純物濃度は、前記保護層の中央部から側面に向かうに連れて低くなる、
ことを特徴とする請求項１ないし１０のいずれか１項に記載の炭化珪素半導体装置。
【請求項１２】
第一導電型の炭化珪素半導体層が形成された半導体基板を用意する工程と、
前記炭化珪素半導体層の上部に第二導電型のウェル領域を形成する工程と、
前記ウェル領域の表面に第一導電型のソース領域を形成する工程と、
前記ソース領域の表面から前記ウェル領域を貫通するトレンチを形成する工程と、
前記トレンチ底面に、第一導電型の不純物を注入する工程と、
前記トレンチ内の側面にマスクを形成する工程と、
前記トレンチ内の側面に前記マスクが形成された状態で、前記トレンチの底面に第二導電型の不純物を注入する工程と、
を備えた炭化珪素半導体装置の製造方法。
【発明の詳細な説明】
【技術分野】
【０００１】
本発明は、トレンチゲート型の炭化珪素半導体装置およびその製造方法に関するものである。
【背景技術】
【０００２】
電力用スイッチング素子としてＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）やＩＧＢＴ（Ｉｎｓｕｌａｔｅｄ  Ｇａｔｅ  Ｂｉｐｏｌａｒ  Ｔｒａｎｓｉｓｔｏｒ）といった絶縁ゲート型の半導体装置が広く使用されている。絶縁ゲート型の半導体装置では、ゲート電極に閾値電圧以上の電圧を印加することでウェル領域にチャネルを形成し、オン状態とすることができる。このような絶縁ゲート型の半導体装置では、半導体層表面からドリフト層に達するトレンチを形成しトレンチ側面のウェル領域をチャネルとして利用する、トレンチゲート型の半導体装置が実用化されている。これにより、チャネル幅密度を向上させることができ、セルピッチの縮小が可能となりデバイス性能を向上させることができる。【０００３】
一方、高耐圧及び低損失を実現できる次世代の半導体装置として、炭化珪素（ＳｉＣ）を用いた半導体装置（以下、「炭化珪素半導体装置」という。）が注目されており、トレンチゲート型の炭化珪素半導体装置についても開発が進められている。【０００４】
トレンチゲート型の半導体装置では、半導体装置のオフ状態において高い電圧が印加された際に、トレンチ底部において電界集中が発生することが問題となっている。特に、トレンチゲート型の炭化珪素半導体装置では、ＳｉＣが高い絶縁破壊強度を有するため、ドリフト層内でのアバランシェ破壊よりも先に、トレンチ底部の電界集中に起因するゲート絶縁膜破壊が生じやすく、トレンチ底部での電界集中が問題となりやすい。【０００５】
そこで、トレンチ底部での電界集中を緩和するため、トレンチ内にドリフト層とは異なる導電型の保護層を設けることが提案されている。例えば、トレンチ下部におけるドリフト層に保護層を設けることで、オフ状態において保護層からの空乏層が伸びるため、トレンチ底部での電界集中を緩和することができる（例えば、特許文献１参照。）。
【先行技術文献】
【特許文献】
【０００６】
【特許文献１】特開２０１３−６９９６４号公報
【発明の概要】
【発明が解決しようとする課題】
【０００７】
しかしながら、ドリフト層内に保護層を設けた場合、半導体装置のオン状態においても保護層からの空乏層がドリフト層内で横方向に伸びることとなり、半導体装置を流れる電流の経路を狭めてしまうため、オン抵抗が増大するという問題が発生してしまう。【０００８】
本発明は、上述のような問題を解決するためになされたもので、オン抵抗の増大を抑制することができる炭化珪素半導体装置を提供することを目的とする。
【課題を解決するための手段】
【０００９】
本発明にかかる炭化珪素半導体装置は、炭化珪素からなる第一導電型のドリフト層と、ドリフト層上に形成された第二導電型のウェル領域と、ウェル領域上に形成された第一導電型のソース領域と、ソース領域の表面からウェル領域を貫通するトレンチの内壁に形成されドリフト層に少なくとも側面の一部が接して形成されたゲート絶縁膜と、ゲート絶縁膜を介してトレンチ内に形成されたゲート電極と、ドリフト層に形成された第二導電型の保護層と、保護層の側面に接してドリフト層に形成され第一導電型の不純物濃度がドリフト層よりも高い第一導電型の空乏化抑制層とを備えたものである。
【発明の効果】
【００１０】
本発明によれば、ドリフト層よりも第一導電型の不純物濃度の高い空乏化抑制層が保護層の側面に形成されているため、オン状態において保護層からの空乏層の伸びが抑制され、電流経路が狭められることが抑制される。その結果、炭化珪素半導体装置のオン抵抗の増大を抑制することができる。
【図面の簡単な説明】
【００１１】
【図１】実施の形態１にかかる炭化珪素半導体装置を示す断面図である。
【図２】実施の形態１にかかる炭化珪素半導体装置の製造方法を示す断面図である。
【図３】実施の形態１にかかる炭化珪素半導体装置の製造方法を示す断面図である。
【図４】実施の形態１にかかる炭化珪素半導体装置の製造方法を示す断面図である。
【図５】実施の形態１にかかる炭化珪素半導体装置の製造方法を示す断面図である。
【図６】実施の形態１にかかる炭化珪素半導体装置の製造方法を示す断面図である。
【図７】実施の形態１にかかるセル配置の例を示す平面図である。
【図８】実施の形態１にかかるセル配置の例を示す平面図である。
【図９】実施の形態１の比較例にかかる炭化珪素半導体装置を示す断面図である。
【図１０】実施の形態１にかかる炭化珪素半導体装置を示す断面図である。
【図１１】ｐｎ接合部におけるｎ型領域内の空乏層幅とｎ型不純物濃度の関係を示すグラフである。
【図１２】実施の形態１の比較例にかかる炭化珪素半導体装置のオン電流密度を示す分布図である。
【図１３】実施の形態１の実施例１にかかる炭化珪素半導体装置のオン電流密度を示す分布図である。
【図１４】実施の形態１の実施例２にかかる炭化珪素半導体装置のオン電流密度を示す分布図である。
【図１５】実施の形態１と比較例とにかかる炭化珪素半導体装置のゲート絶縁膜電界強度とドレイン電圧の関係を示すグラフである。
【図１６】実施の形態１と比較例とにかかる炭化珪素半導体装置のオフ特性を示すグラフである。
【図１７】実施の形態１にかかる炭化珪素半導体装置の変形例を示す断面図である。
【図１８】実施の形態１にかかる炭化珪素半導体装置の変形例を示す断面図である。
【図１９】実施の形態２にかかる炭化珪素半導体装置を示す断面図である。
【図２０】実施の形態３にかかる炭化珪素半導体装置を示す断面図である。
【図２１】実施の形態３にかかる炭化珪素半導体装置の変形例を示す断面図である。
【発明を実施するための形態】
【００１２】
実施の形態１．
本実施の形態にかかる炭化珪素半導体装置の構成を説明する。図１は、実施の形態１にかかる炭化珪素半導体装置を示す断面図である。なお、以下の段落において、「不純物濃度」とは各領域における不純物のピーク値を示すものとし、各領域の不純物濃度に濃度分布がある場合において各領域の「幅」や「厚さ」とは不純物濃度が当該領域における不純物濃度のピーク値の半分以上となる領域までの幅や厚さとする。
【００１３】
図１において、炭化珪素半導体装置は、基板１、半導体層２０、ゲート電極１０、ソース電極１１、ドレイン電極１２から構成される。半導体層２０は基板１の表面に形成され、基板１の裏面にはドレイン電極１２が形成されている。また、半導体層２０の表面にはトレンチ７が形成されており、トレンチ７内にはゲート絶縁膜９とゲート電極１０とが形成されている。そして、半導体層２０上において、トレンチ７上の領域にはゲート電極１０を覆うように層間絶縁膜１６が形成され、他の領域にはソース電極１１が形成されている。
【００１４】
基板１はｎ型の炭化珪素半導体基板である。半導体層２０は、炭化珪素半導体がエピタキシャル成長されて形成された半導体層である。半導体層２０は、ソース領域３、ウェルコンタクト領域４、ウェル領域５を有し、半導体層２０における他の領域がドリフト層２となる。
【００１５】
ドリフト層２は、基板１上に位置するｎ型半導体層であり、ｎ型の不純物濃度が基板１よりも低い半導体層である。ドリフト層２内には、空乏化抑制層６および保護層８が形成されている。空乏化抑制層６はｎ型の半導体層であり、ｎ型の不純物濃度がドリフト層２よりも高い半導体層である。保護層８はｐ型の半導体層であり、トレンチ７の底面における電界を緩和するため形成されている。空乏化抑制層６は、保護層８の側面に接して形成されており、保護層８から伸びる空乏層を抑制するため形成されている。
【００１６】
ドリフト層２上にはウェル領域５が形成されている。ウェル領域５はｐ型の半導体領域である。ウェル領域５上には、ウェルコンタクト領域４とソース領域３とが形成されている。ウェルコンタクト領域４はｐ型の半導体領域であり、ｐ型の不純物濃度がウェル領域５よりも高い領域である。ソース領域３は、ｎ型の半導体領域である。なお、ウェル領域５の下部におけるドリフト層２には、電流拡散やウェル領域５からの空乏層抑制のために、ドリフト層２よりもｎ型不純物濃度が高い領域を設けることとしてもよい。
【００１７】
トレンチ７は、半導体層２０の表面、より詳細にはソース領域３の表面からウェル領域５を貫通し、ドリフト層２に達するように形成されている。トレンチ７内の内壁（底面及び側面）にはゲート絶縁膜９が形成されており、トレンチ７内のゲート絶縁膜９上にゲート電極１０が埋め込まれて形成されている。
【００１８】
半導体層２０の表面上においては、ソース領域３とウェルコンタクト領域４とに接するようにソース電極１１が形成されている。ソース電極１１は、ＮｉやＴｉ等の金属と半導体層２０とのシリサイドであり、ソース領域３及びウェルコンタクト領域４とオーミックコンタクトを形成する。基板１の裏面にはドレイン電極１２が形成されており、ドレイン電極１２はＮｉ等の金属電極である。
【００１９】
本実施の形態では、トレンチ７の下部におけるドリフト層２において（少なくともトレンチ７直下のドリフト層２）、ゲート絶縁膜９の底面に接するように保護層８および空乏化抑制層６が形成されている。そして、空乏化抑制層６は保護層８の側面に接するように形成されている。一方、ゲート絶縁膜９の側面には空乏化抑制層６は接しておらず、ソース領域３、ウェル領域５、及びドリフト層２が接して形成されている。また、空乏化抑制層６および保護層８はともにゲート絶縁膜９の底面に接しているが、図１において、保護層８とゲート絶縁膜９の底面とが接している幅は空乏化抑制層６とゲート絶縁膜９の底面とが接している幅よりも大きい。
【００２０】
続いて、各半導体層及び領域の不純物濃度について説明する。ドリフト層２のｎ型の不純物濃度は１．０ｘ１０１４〜１．０ｘ１０１７ｃｍ−３であり、炭化珪素半導体装置の耐圧等に基づいて設定する。ウェル領域５のｐ型の不純物濃度は、１．０ｘ１０１４〜１．０ｘ１０１８ｃｍ−３とする。ソース領域３のｎ型の不純物濃度は１．０ｘ１０１８〜１．０ｘ１０２１ｃｍ−３である。ウェルコンタクト領域４のｐ型の不純物濃度は、１．０ｘ１０１８〜１．０ｘ１０２１ｃｍ−３であり、ソース電極１１とのコンタクト抵抗を低減するため、ウェル領域５よりも高濃度のｐ型不純物濃度とする。
【００２１】
空乏化抑制層６のｎ型の不純物濃度は、ドリフト層２のｎ型の不純物濃度よりも高く、１．０ｘ１０１７以上、５．０ｘ１０１７ｃｍ−３以下、より好ましくは２．０ｘ１０１７以上の範囲にあるｎ型不純物濃度であり、保護層８から伸びる空乏層を抑制する。保護層８のｐ型の不純物濃度は、５．０ｘ１０１７以上、５．０ｘ１０１８ｃｍ−３以下とすることが好ましい。
【００２２】
次に、炭化珪素半導体装置の動作について簡単に説明する。図１において、ゲート電極１０に閾値電圧以上の電圧が印加されている場合、ウェル領域５において、導電型が反転した、すなわち、ｎ型のチャネルがトレンチ７の側面に沿って形成される。そうすると、ソース電極１１からドレイン電極１２までの間に同一導電型の電流経路が形成されるため、電流が流れることとなる。このようにゲート電極１０に閾値電圧以上の電圧が印加された状態が、炭化珪素半導体装置のオン状態となる。
【００２３】
一方、ゲート電極１０に閾値電圧以下の電圧が印加されている場合、ウェル領域５にはチャネルが形成されないため、オン状態の場合のような電流経路が形成されない。そのため、ドレイン電極１２とソース電極１１との間に電圧を印加したとしても、ドレイン電極１２からソース電極１１へと電流が流れることはない。このようにゲート電極１０の電圧（ゲート−ソース間電圧）が閾値電圧以下の状態が、炭化珪素半導体装置のオフ状態となる。そして、炭化珪素半導体装置はゲート電極１０に印加する電圧を制御することで、オン状態とオフ状態とが切り換わり動作する。
【００２４】
続いて、炭化珪素半導体装置の製造方法について説明する。図２ないし図６は、本実施の形態にかかる炭化珪素半導体装置の製造方法の各工程を示す断面図である。
【００２５】
図２において、炭化珪素からなるｎ型の半導体層２０が形成された基板１を用意する。より具体的には、ｎ型の炭化珪素基板である基板１上にｎ型の半導体層２０をエピタキシャル成長法によって形成すればよい。また、半導体層２０のｎ型不純物濃度は、上述したドリフト層２のｎ型不純物濃度に対応するよう形成する。
【００２６】
図３において、半導体層２０内の上部に、ソース領域３、ウェルコンタクト領域４、およびウェル領域５をそれぞれイオン注入によって形成する。イオン注入は、ｎ型領域を形成する場合にはドナーとして例えばＮイオンを注入し、ｐ型領域を形成する場合にはアクセプタとして例えばＡｌイオンを注入する。各領域における不純物濃度は、上述した値となるように形成する。また、各領域を形成する順序は前後してもよく、全て又は一部の領域についてイオン注入に代えてエピタキシャル成長によって形成することとしてもよい。
【００２７】
図４において、反応性イオンエッチング（ＲＩＥ）によってソース領域３の表面からウェル領域５を貫通しドリフト層２に達するトレンチ７を形成する。
【００２８】
図５において、トレンチ７の底面にｎ型のイオン注入を行うことで、空乏化抑制層６を形成する。空乏化抑制層６の形成は、図５に示すように、トレンチ７の底面に開口を有するマスク１４を用いて行う。なお、空乏化抑制層６の形成は、トレンチ７を空乏化抑制層６の厚み分だけ分深く形成した後、トレンチ内にエピタキシャル成長により形成してもよいし、半導体層２０を形成する際にあらかじめエピタキシャル成長によって埋め込み形成することとしてもよい。
【００２９】
図６において、トレンチ７の側面および底面にシリコン酸化膜等のマスク材料を堆積し、保護層８を形成する領域を開口して側壁マスク１５を形成する。なお、側壁マスク１５はトレンチ７の熱酸化によって形成することとしてもよい。そして、側壁マスク１５が形成された状態で、トレンチ７の底面にｐ型のイオン注入を行うことで、保護層８を形成する。なお、保護層８は隣接するセルなどを通じてソース電極１１と接続され、電位が固定（接地）されていることが望ましい。
【００３０】
側壁マスク１５を除去した後、トレンチ７内に底面及び側面にゲート絶縁膜９を形成し、トレンチ７に埋め込まれるようにゲート絶縁膜９上にゲート電極１０を形成する。そして、ゲート電極１０を覆うように層間絶縁膜１６を形成した後、ソース領域３の表面とウェルコンタクト領域４の表面とに接するようにソース電極１１を形成し、基板１の裏面にドレイン電極１２を形成する。以上の工程によりで、図１に示す炭化珪素半導体装置を作製できる。
【００３１】
本実施の形態において、セルの平面配置は、例えば、図７の平面図に示すようなストライプ状、又は図８の平面図に示すように格子状とすることができる。格子状に配置する場合には、それぞれのセルは整列されていなくてもよく、セルが多角形、又はセルの角が曲率を持った形状としてもよい。
【００３２】
図７および図８の各図において、ソース領域３とウェルコンタクト領域４は、ストライプ状、又はアイランド状に形成されており、ソース領域３およびウェルコンタクト領域４の下部にウェル領域５が形成されている。そして、ソース領域３の側面に接するようにトレンチ７がストライプ状、又は格子状に形成されており、トレンチ７と同じパターンで空乏化抑制層６および保護層８が形成されている。セル配置領域外周には終端領域１３が形成されている。終端領域１３は、素子表面にｐ型の不純物層を形成したもの、又はトレンチをエッチングした底面にｐ型の不純物層を形成したものでもよい。
【００３３】
本実施の形態にかかる炭化珪素半導体装置は、以下のような効果を奏する。図９は本実施の形態との比較例にかかる炭化珪素半導体装置における電流経路の模式図であり、図１０は本実施の形態にかかる炭化珪素半導体装置における電流経路の模式図である。
【００３４】
比較例にかかる炭化珪素半導体装置では、トレンチ下部のドリフト層２において保護層８が形成されているものの、保護層８の側面には空乏化抑制層６を有していない。かかる場合、図９に示すように、ウェル領域５とトレンチ底面保護層８から伸びる空乏層によりオン電流経路が縮小されるため、オン抵抗が増大する恐れがある。一方、本実施の形態では、ドリフト層２よりもｎ型の不純物濃度が高い空乏化抑制層６が保護層８の側面に形成されているため、図１０に示すように、オン状態おいて保護層８から伸びる空乏層の幅が縮小され、オン電流経路が比較例に対して拡大する。その結果、オン抵抗の増大を抑制することができる。
【００３５】
一方、ドリフト層２よりもｎ型の不純物濃度が高い空乏化抑制層６を設けるとドリフト層２内、特にトレンチ７下部の電界が増大することが懸念される。そのため、空乏化抑制層６は必要最小限の位置に設けることが重要となる。本実施の形態では、空乏化抑制層６を、保護層８の側面にのみ設けており、ゲート絶縁膜９の側面はドリフト層２に接しているため、ゲート絶縁膜９に印加される電界の増大を抑制している。さらに、隣り合うセル同士の空乏化抑制層６は、ドリフト層２を挟み離間して形成されているため、例えば、隣り合うセルの空乏化抑制層６が一体となっている場合と比較して、ドリフト層２内における電界の増大も抑制することができる。
【００３６】
また、本実施の形態では、空乏化抑制層６および保護層８がともにゲート絶縁膜９に接しているが、ゲート絶縁膜に印加される電界を緩和するため、空乏化抑制層６がゲート絶縁膜９と接している幅は、図１に示すように、保護層８がゲート絶縁膜９に接している幅よりも小さくなるようにすることが望ましい。
【００３７】
このように、本実施の形態では、オン状態において保護層８からの空乏層を確実に抑制することと、不純物濃度の高い空乏化抑制層６を設けることによる電界の増大とを考慮することが重要となる。従って、空乏化抑制層６の濃度は、オン状態に保護層８より伸びる空乏層を空乏化抑制層６内に収めるのに必要な濃度以上であり、かつ、オフ状態においてドレイン電極１２に高バイアスが印加された時にドリフト層内の電界が高電界とならない程度の濃度とする必要がある。
【００３８】
図１１は、単純なｐｎ接合におけるｎ型領域の空乏層幅とｎ型不純物濃度との関係を示すグラフである。なお、図１１において、ｐ型不純物濃度は１．０ｘ１０１８ｃｍ−３とし、電圧がｐｎ接合に垂直に印加されていることを想定している。図１１に示すように、空乏層幅はｎ型不純物濃度が低いほど拡大し、不純物濃度１．０ｘ１０１７ｃｍ−３辺りより低くなると空乏層幅が急激に拡大し始めることが分かる。一方、５．０ｘ１０１７ｃｍ−３辺以上となると、空乏層幅の縮小量が減少しており、不純物濃度を高くしても空乏層縮小幅を増大する効果はあまり得られない。よって、本実施の形態では、空乏化抑制層６のｎ型の不純物濃度を、１．０ｘ１０１７ｃｍ−３以上、５ｘ１０１７ｃｍ−３以下、より好ましくは２．０ｘ１０１７ｃｍ−３以上の範囲としている。
【００３９】
図１２ないし図１４はそれぞれ、比較例にかかる炭化珪素半導体装置、本実施の形態の実施例１にかかる炭化珪素半導体装置、および本実施の形態の実施例２にかかる炭化珪素半導体装置に関するオン電流密度分布のシミュレーション結果である。各図において、縦方向にソース領域３下端から保護層８下数μｍまで、横方向にウェルコンタクト領域４中央からトレンチ７中央までの電流密度分布を示しており、白く示された領域は電流密度が高い領域であり、黒く示された領域は電流密度が低い領域となっている。また、比較例は図９に示した炭化珪素半導体装置であり、実施例１にかかる炭化珪素半導体装置は比較例とトレンチ７の深さが同一としたものであり、実施例２にかかる炭化珪素半導体装置は比較例に対してトレンチ７の深さを５００ｎｍ浅くしたものである。
【００４０】
図１２において「Ａ」で記された領域は、保護層８と保護層８から伸びる空乏層とを合わせた領域であり、この領域において電流が流れていないことがわかる。その結果、比較例では、素子のオン抵抗は２．４ｍΩｃｍ２となった。一方、図１３、及び図１４において「Ｂ」で記された領域は図１２における「Ａ」に対応した領域であり、空乏化抑制層６を形成したことで、「Ａ」に比べて「Ｂ」は横方向の幅が狭くなっていることが分かる。その結果、実施例１では、素子のオン抵抗が２．２ｍΩｃｍ２となり、比較例に対してオン抵抗が低減されていることが分かる。また、実施例２では、トレンチ下部における電界緩和を目的に比較例よりもトレンチ７を浅く形成しているものの、素子のオン抵抗は２．３ｍΩｃｍ２となっており、トレンチを浅く形成してもなお、比較例よりもオン抵抗が低減されている。すなわち、図１２ないし図１４を比較することで、空乏化抑制層６によって、オン抵抗の低減が可能であることがわかる。
【００４１】
図１５は比較例、実施例１、および実施例２のゲート絶縁膜の最大電界強度とドレイン電圧の関係を示すグラフであり、図１６は比較例、実施例１、および実施例２のオフ特性（耐圧）を示すグラフである。図１５および図１６において、破線は比較例における値を示しており、実線は実施例１における値を示しており、太線は実施例２における値を示している。
【００４２】
トレンチ深さが比較例と等しい実施例１では、図１５に示すように、空乏化抑制層６を形成したことで、ゲート絶縁膜電界強度が増大してしまっているものの、図１６に示すように耐圧は比較例とほぼ同等の約１１６０Ｖとなっている。すなわち、空乏化抑制層６を設けることで、耐圧をほぼ同等の状態でオン抵抗の低減が可能となる。
【００４３】
一方、トレンチ７の深さを浅くした実施例２では、図１５に示すように、ゲート絶縁膜電界強度が、比較例よりも低減されていることが分かる。さらに、電界強度の低減率はドレイン電圧の上昇とともに増大しており、高バイアス印加時において、より効果を発揮できることが示されている。そして、実施例２では、図１６に示すように、耐圧を約１２４０Ｖまで向上することができている。すなわち、実施例２では、空乏化抑制層６の形成によりオン抵抗を低減しつつ、トレンチ７を浅く形成することでトレンチ下部の電界を緩和し、オン特性（オン抵抗）とオフ特性（耐圧）の双方を改善できることが分かる。
【００４４】
また、本実施の形態において、セルの平面配置は、上述のように、ストライプ状や格子状の配置とすることができる。ただし、セルの平面配置が図８に示すような格子状の場合には、保護層８の側面が大きいため、炭化珪素半導体装置全体のオン抵抗値に対して、保護層８からの空乏層の伸びによって生じる抵抗成分の割合が大きくなる。そこで、セル状の平面配置において、本発明を適用することで、オン抵抗低減の効果がより顕著に得られることができる。
【００４５】
なお、本実施の形態では、ゲート絶縁膜９に印加される電界を緩和するため、保護層８をトレンチ７下部のドリフト層２内に形成することとしたが、図１７や図１８に示すように、ウェル領域５の下部に保護層８を設けることでゲート絶縁膜９の電界を緩和することとしてもよい。かかる場合においても、保護層８からの空乏層によってオン電流経路が縮小されオン抵抗が増大する恐れがあるため、保護層８の側面に空乏化抑制層６を設けることでオン抵抗低減を図ることができる。図１７に示す変形例では空乏化抑制層６および保護層８がウェル領域５に離間して形成することとしており、図１８に示す変形例では空乏化抑制層６および保護層８がウェル領域５から延在して形成している。また、図１７および図１８の変形例において、空乏化抑制層６および保護層８の形成は、ソース領域３又はウェルコンタクト領域４の表面からのイオン注入、または、半導体層２０を形成する際のエピタキシャル成長による埋め込み形成によって行うことができる。
【００４６】
また、本実施の形態ではトレンチ７の底面にイオン注入することで、トレンチ７の下部におけるドリフト層２、すなわち、少なくともトレンチ７の直下に空乏化抑制層６および保護層８を形成することとしたが、トレンチ７の形成前に半導体層２０の表面からイオン注入することで空乏化抑制層６および保護層８を形成することとしてもよい。かかる場合、空乏化抑制層６は、トレンチ７の側面よりも外側に形成されていても良い。ただし、本実施の形態のように、トレンチ７下部に空乏化抑制層６および保護層８を設ける場合、トレンチ７の底面にイオン注入することで形成することができるため、半導体層２０の表面から形成する場合と比較して、イオン注入の注入深さが浅くなる。そのため、注入時のエネルギーも少なくなり、注入によって生じる欠陥が少なくなる。その結果、ゲート絶縁膜９と半導体層２０との界面の品質を向上させることができ、リーク電流等を抑制することができる。
【００４７】
実施の形態２．
図１９は、実施の形態２にかかる炭化珪素半導体装置を示す断面図である。本実施の形態では、実施の形態１と比較して、空乏化抑制層６の構成が相違するため、当該相違点についてのみ、以下説明する。
【００４８】
本実施の形態では、図１９に示すように、保護層８側面の上部にのみ、空乏化抑制層６が部分的に形成されている。すなわち、空乏化抑制層６の底面が保護層８の底面よりも浅く形成されている。
【００４９】
上述したように、空乏化抑制層６を設けた場合、ドリフト層２内における電界の増大が懸念される。特に、保護層８を設けることでゲート絶縁膜９に印加される電界を緩和している場合、保護層８の底面とドリフト層２との境界部分が素子耐圧を決定する降伏ポイントとなることがある。
【００５０】
そこで、本実施の形態では、空乏化抑制層６の底面が保護層８の底面よりも浅く形成されているため、降伏ポイントとなりうる保護層８の底面とドリフト層２との境界部分における不純物濃度が、実施の形態１よりも低くなり、境界部分の電界を緩和することができる。
【００５１】
実施の形態３．
図２０は、実施の形態３にかかる炭化珪素半導体装置を示す断面図である。本実施の形態では、実施の形態１および２と比較して、空乏化抑制層６の構成が相違するため、当該相違点についてのみ、以下説明する。
【００５２】
本実施の形態では、図２０に示すように、保護層８は側面の下部にのみ、空乏化抑制層６が部分的に形成されている。すなわち、保護層８はゲート絶縁膜９に接しているのに対して、空乏化抑制層６はゲート絶縁膜９に接しておらずドリフト層２を介してゲート絶縁膜９と離間して形成されている。
【００５３】
上述したように、空乏化抑制層６を設けると空乏化抑制層６周辺の電界が増大するため、本実施の形態では、ゲート絶縁膜９と離間して空乏化抑制層６を設けることで、ゲート絶縁膜９に印加される電界の増大を抑制している。一方、保護層８から伸びる空乏層はゲート電位の影響を受けてゲート絶縁膜９直近では空乏層の伸びが小さくなる。例えば、実施の形態１において参照した比較例に関する図９に示すように、ゲート絶縁膜９直近では空乏層の幅が小さくなる。そのため、本実施の形態のように、空乏化抑制層６をゲート絶縁膜９と離間して形成したとしても、保護層８から空乏層によってオン電流経路が縮小される恐れは少なく、空乏化抑制層６とゲート絶縁膜９とのギャップが適切な値となっていれば、オン抵抗が増大することもない。
【００５４】
なお、本実施の形態では、空乏化抑制層６の底面と保護層８の底面とは、同じ深さとなるように形成することとしているが、図２１に示すような構成としても構わない。すなわち、実施の形態２と同様に、空乏化抑制層６の底面を保護層８の底面よりも浅く形成することとしてもよい。
【００５５】
実施の形態４．
本実施の形態では、空乏化抑制層６が縦方向に浅くなるに連れて徐々に、又は段階的に低くなる濃度階調（プロファイル）を持って形成されている。本実施の形態にかかる空乏化抑制層６の形成方法としては、実施の形態１と同様に、トレンチ７を形成した後、イオン注入により不純物濃度が浅くなるに連れて低くなるプロファイルを持つように空乏化抑制層６を形成するか、又はエピタキシャル成長時に深さによって不純物濃度を変化させて空乏化抑制層６を形成する。
【００５６】
本実施の形態では、空乏化抑制層６の不純物濃度が浅くなるに連れて低くなるため、トレンチ７底面のゲート絶縁膜９に印加される電界強度の増大を低減することができるとともに、オン電流経路の縮小を抑制しオン抵抗を低減することができる。
【００５７】
実施の形態５．
本実施の形態では、保護層８が横方向に濃度階調を持って形成されている。そして、保護層８のプロファイルは、保護層８の中央部から側面側に向かって濃度が低くなる、すなわち、空乏化抑制層６に近くなるに連れて不純物濃度低くなるようなプロファイルとする。本実施の形態にかかる保護層８の形成方法としては、実施の形態１と同様の側壁マスク１５を用いたイオン注入を複数回行うことで可能となる。例えば、側壁マスク１５を用いた第一回目のイオン注入を行った後、第一回目よりも幅の大きい側壁マスク１５を形成し、第一回目イオン注入に加えてさらにイオン注入を行うことで、中央部の不純物濃度を高くすることが可能となり、本実施の形態にかかる保護層８を形成することができる。
【００５８】
本実施の形態では、保護層８の不純物濃度が、空乏化抑制層６に近くなるに連れて低くなるよう形成されているため、保護層８の側面に広がる空乏層幅が小さくなり、空乏化抑制層６の厚みを小さくする、又は、空乏化抑制層６の不純物濃度を低くすることができる。よって、空乏化抑制層６の形成による電界強度の増大を抑制しつつ、保護層８からの空乏層幅を抑制することができる。
【符号の説明】
【００５９】
１  基板、２  ドリフト層、３  ソース領域、４  ウェルコンタクト領域、５  ウェル領域、６  空乏化抑制層、７  トレンチ、８  保護層、９  ゲート絶縁膜、１０  ゲート電極、１１  ソース電極、１２  ドレイン電極、１３  終端領域、１４  マスク、１５  側壁マスク、１６  層間絶縁膜、２０  半導体層。
【図１】
2015104949.tif 000003
【図２】
2015104949.tif 000004
【図３】
2015104949.tif 000005
【図４】
2015104949.tif 000006
【図５】
2015104949.tif 000007
【図６】
2015104949.tif 000008
【図７】
2015104949.tif 000009
【図８】
2015104949.tif 000010
【図９】
2015104949.tif 000011
【図１０】
2015104949.tif 000012
【図１１】
2015104949.tif 000013
【図１２】
2015104949.tif 000014
【図１３】
2015104949.tif 000015
【図１４】
2015104949.tif 000016
【図１５】
2015104949.tif 000017
【図１６】
2015104949.tif 000018
【図１７】
2015104949.tif 000019
【図１８】
2015104949.tif 000020
【図１９】
2015104949.tif 000021
【図２０】
2015104949.tif 000022
【図２１】
2015104949.tif 000023
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
炭化珪素からなる第一導電型のドリフト層と、
前記ドリフト層上に形成された第二導電型のウェル領域と、
前記ウェル領域上に形成された第一導電型のソース領域と、
前記ソース領域の表面から前記ウェル領域を貫通するトレンチの内壁に形成され、前記ドリフト層に少なくとも側面の一部が接して形成されたゲート絶縁膜と、
前記ゲート絶縁膜を介して、前記トレンチ内に形成されたゲート電極と、
前記ドリフト層に形成された第二導電型の保護層と、
前記保護層の側面に接して前記ドリフト層に形成され、第一導電型の不純物濃度が前記ドリフト層よりも高く、前記保護層の底面よりも底面が浅い第一導電型の空乏化抑制層と、
を備えた炭化珪素半導体装置。
【請求項２】
前記保護層は、前記トレンチ下部における前記ドリフト層に形成された、
ことを特徴とする請求項１記載の炭化珪素半導体装置。
【請求項３】
前記空乏化抑制層は、前記トレンチ下部における前記ドリフト層に形成された、
ことを特徴とする請求項１または２記載の炭化珪素半導体装置。
【請求項４】
前記保護層は前記ゲート絶縁膜の底面に接して形成されている、
ことを特徴とする請求項１ないし３のいずれか１項に記載の炭化珪素半導体装置。
【請求項５】
前記空乏化抑制層は前記ゲート絶縁膜の底面に接して形成され、
前記保護層と前記トレンチの底面とが接している幅は、前記空乏化抑制層と前記トレンチの底面とが接している幅よりも大きい、
ことを特徴とする請求項４に記載の炭化珪素半導体装置。
【請求項６】
前記空乏化抑制層と前記ゲート絶縁膜の底面との間には、前記ドリフト層が介在する、
ことを特徴とする請求項１ないし５のいずれか１項に記載の炭化珪素半導体装置。
【請求項７】
炭化珪素からなる第一導電型のドリフト層と、
前記ドリフト層上に形成された第二導電型のウェル領域と、
前記ウェル領域上に形成された第一導電型のソース領域と、
前記ソース領域の表面から前記ウェル領域を貫通するトレンチの内壁に形成され、前記ドリフト層に少なくとも側面の一部が接して形成されたゲート絶縁膜と、
前記ゲート絶縁膜を介して、前記トレンチ内に形成されたゲート電極と、
前記ウェル領域下部の前記ドリフト層内に形成された第二導電型の保護層と、
断面視において隣り合うトレンチの間において前記保護層の側面に接して前記ドリフト層に形成され、第一導電型の不純物濃度が前記ドリフト層よりも高い第一導電型の空乏化抑制層と、
を備えた炭化珪素半導体装置。
【請求項８】
前記空乏化抑制層および前記保護層は、前記ドリフト層内において前記ウェル領域と離間して形成されることを特徴とする請求項７記載の炭化珪素半導体装置。
【請求項９】
前記空乏化抑制層および前記保護層は、前記ドリフト層内において前記ウェル領域と接して形成されることを特徴とする請求項７に記載の炭化珪素半導体装置。
【請求項１０】
前記空乏化抑制層の底面は、前記保護層の底面よりも浅い、
ことを特徴とする請求項７ないし９のいずれか１項に記載の炭化珪素半導体装置。
【請求項１１】
前記保護層の第二導電型の不純物濃度は、５．０×１０１７ｃｍ−３以上であり、かつ、５．０×１０１８ｃｍ−３以下であり、
前記空乏化抑制層の第一導電型の不純物濃度は１．０×１０１７ｃｍ−３以上であり、かつ、５．０×１０１７ｃｍ−３以下である、
ことを特徴とする請求項１ないし１０のいずれか１項に記載の炭化珪素半導体装置。
【請求項１２】
前記保護層は前記ドリフト層において複数形成され、
前記空乏化抑制層は複数の前記保護層ごとに前記保護層の側面に形成され、
隣接する前記保護層の側面に形成された前記空乏化抑制層は前記ドリフト層を挟み離間している、
ことを特徴とする請求項１ないし８のいずれか１項に記載の炭化珪素半導体装置。
【請求項１３】
前記空乏化抑制層の第一導電型の不純物濃度は、浅くなるに連れて前記空乏化抑制層の底面から表面に向かって低くなる、
ことを特徴とする請求項１ないし１０のいずれか１項に記載の炭化珪素半導体装置。
【請求項１４】
前記保護層の第一導電型の不純物濃度は、前記保護層の中央部から側面に向かうに連れて低くなる、
ことを特徴とする請求項１ないし１１のいずれか１項に記載の炭化珪素半導体装置。
【手続補正３】
【補正対象書類名】明細書
【補正対象項目名】０００９
【補正方法】変更
【補正の内容】
【０００９】
本発明にかかる炭化珪素半導体装置は、炭化珪素からなる第一導電型のドリフト層と、ドリフト層上に形成された第二導電型のウェル領域と、ウェル領域上に形成された第一導電型のソース領域と、ソース領域の表面からウェル領域を貫通するトレンチの内壁に形成されドリフト層に少なくとも側面の一部が接して形成されたゲート絶縁膜と、ゲート絶縁膜を介してトレンチ内に形成されたゲート電極と、ドリフト層に形成された第二導電型の保護層と、保護層の側面に接してドリフト層に形成され第一導電型の不純物濃度がドリフト層よりも高く、前記保護層の底面よりも底面が浅い第一導電型の空乏化抑制層とを備えたものである。
【国際調査報告】
2015104949.tif 000024
2015104949.tif 000025
2015104949.tif 000026
2015104949.tif 000027
2015104949.tif 000028
2015104949.tif 000029